(57)【要約】  本発明の紫外線透過ガラス組成物は、質量％および質量ｐｐｍで示して、ＳｉＯ2：６０〜７９％、Ｂ2Ｏ3：０〜１％、Ａｌ2Ｏ3：０を超え２０％以下、Ｌｉ2Ｏ：０〜１０％、Ｎａ2Ｏ：５〜２０％、Ｋ2Ｏ：０〜１５％、ＭｇＯ：０〜１０％、ＣａＯ：０〜１０％、ＳｒＯ：０〜１５％、清澄剤：０〜２％、Ｔ−Ｆｅ2Ｏ3：２〜２０ｐｐｍ（ただし、Ｔ−Ｆｅ2Ｏ3は、全ての鉄化合物をＦｅ2Ｏ3に換算した、全酸化鉄含有率である）、ＴｉＯ2：０〜２００ｐｐｍ、を含む。本発明の紫外線透過ガラス組成物は、紫外光を用いた分析に使用される生体分析用器具などのガラス物品に好適に用いられる。【特許請求の範囲】
【請求項１】
質量％および質量ｐｐｍで示して、
ＳｉＯ2   ６０〜７９％
Ｂ2Ｏ3    ０〜１％
Ａｌ2Ｏ3  ０を超え２０％以下
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
を含む紫外線透過ガラス組成物。
【請求項２】
質量％および質量ｐｐｍで示して、実質的に、
ＳｉＯ2   ６０〜７９％
Ｂ2Ｏ3    ０〜１％
Ａｌ2Ｏ3  ０を超え２０％以下
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
からなる請求項１に記載の紫外線透過ガラス組成物。
【請求項３】
質量％および質量ｐｐｍで示して、実質的に、
ＳｉＯ2   ６０〜７９％
Ｂ2Ｏ3    ０〜１％
Ａｌ2Ｏ3  １〜２０％
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
からなる請求項１に記載の紫外線透過ガラス組成物。
【請求項４】
質量％および質量ｐｐｍで示して、実質的に、
ＳｉＯ2   ６０〜７９％
Ｂ2Ｏ3    ０〜１％
Ａｌ2Ｏ3  １〜２０％
Ｌｉ2Ｏ   ０〜１０％
Ｎａ2Ｏ   ５〜１６％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
からなる請求項１に記載の紫外線透過ガラス組成物。
【請求項５】
質量％および質量ｐｐｍで示して、実質的に、
ＳｉＯ2   ６５〜７５％
Ｂ2Ｏ3    ０〜１％
Ａｌ2Ｏ3  １〜５％
Ｌｉ2Ｏ   ０〜１％
Ｎａ2Ｏ   １０〜１６％
Ｋ2Ｏ     ０〜３％
ＭｇＯ    ０．５〜５％
ＣａＯ    １〜８％
ＳｒＯ    ０〜１％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
からなる請求項１に記載の紫外線透過ガラス組成物。
【請求項６】
質量％および質量ｐｐｍで示して、実質的に、
ＳｉＯ2   ６０〜７０％
Ａｌ2Ｏ3  １４〜２０％
Ｌｉ2Ｏ   ３〜６％
Ｎａ2Ｏ   ７〜１３％
Ｋ2Ｏ     ０〜１％
ＭｇＯ    ０．５〜３％
ＣａＯ    １〜６％
ＳｒＯ    ０〜１％
清澄剤    ０〜２％
Ｔ−Ｆｅ2Ｏ3  ２〜２０ｐｐｍ
（ただし、Ｔ−Ｆｅ2Ｏ3は、全ての鉄化合物をＦｅ2Ｏ3に換算した、全酸化鉄含有率である）
ＴｉＯ2  ０〜２００ｐｐｍ
からなる請求項１に記載の紫外線透過ガラス組成物。
【請求項７】
質量ｐｐｍで示して、Ｔ−Ｆｅ2Ｏ3の含有率が２〜１０ｐｐｍである、請求項１に記載の紫外線透過ガラス組成物。
【請求項８】
質量ｐｐｍで示して、Ｔ−Ｆｅ2Ｏ3の含有率が２〜６ｐｐｍである、請求項７に記載の紫外線透過ガラス組成物。
【請求項９】
前記清澄剤として、ＳＯ3、ＣｌおよびＦからなる群から選ばれる少なくとも１種を含み、
質量％で示して、
ＳＯ3   ０〜１％
Ｃｌ    ０〜１％
Ｆ      ０〜１％
を含む請求項１に記載の紫外線透過ガラス組成物。
【請求項１０】
前記清澄剤としてＳＯ3を含み、
質量％で示して、ＳＯ3の含有率が０％を超え１％以下である請求項９に記載の紫外線透過ガラス組成物。
【請求項１１】
前記清澄剤としてＳＯ3を含み、
質量％で示して、ＳＯ3の含有率が０．０１〜１％である請求項９に記載の紫外線透過ガラス組成物。
【請求項１２】
前記清澄剤としてＳＯ3を含み、
質量％で示して、ＳＯ3の含有率が０．１〜０．５％である請求項９に記載の紫外線透過ガラス組成物。
【請求項１３】
前記清澄剤としてＣｌを含み、
質量％で示して、Ｃｌの含有率が０％以上０．１％未満である請求項９に記載の紫外線透過ガラス組成物。
【請求項１４】
１ｍｍ厚のガラス板に成形したときの波長２６０ｎｍにおける紫外線透過率が５０％以上である請求項１に記載の紫外線透過ガラス組成物。
【請求項１５】
前記紫外線透過率が、７０％以上である請求項１４に記載の紫外線透過ガラス組成物。
【請求項１６】
前記紫外線透過率が、８０％以上である請求項１５に記載の紫外線透過ガラス組成物。
【請求項１７】
質量％で示して、Ｔ−Ｆｅ2Ｏ3における、Ｆｅ2Ｏ3に換算したＦｅＯの含有率が３１％以上である請求項１に記載の紫外線透過ガラス組成物。
【請求項１８】
５０〜３５０℃の平均線熱膨張係数が８０〜１００×１０-7／℃である請求項１に記載の紫外線透過ガラス組成物。
【請求項１９】
請求項１に記載の紫外線透過ガラス組成物を用いたガラス物品。
【請求項２０】
生体分析用器具である請求項１９に記載のガラス物品。
【発明の詳細な説明】
【技術分野】
【０００１】
本発明は、生産性に優れた紫外線透過ガラス組成物に関し、特に、マイクロプレートなどの生体分析用器具の素材として好適に用いることができる紫外線透過ガラス組成物と、それを用いたガラス物品とに関する。
【背景技術】
【０００２】
近年、生体分析、特にＤＮＡ分析などの分野においては、紫外光を利用した分析が広く行われるようになってきた。例えば、特開２００２−１７１９８８号公報には、波長２６０ｎｍの紫外線の吸光度を測定することによって、高い精度でＤＮＡを分析する方法が開示されている。【０００３】
このような生体分析では、溶媒としてイソオクタンなど有機溶媒が用いられることがある。したがって、そのような分析に用いられる器具には、有機溶媒に侵されない材料を用いていることが求められる。【０００４】
従来、上述の分析器具の材料には、加工性に優れたポリスチレンなどの合成樹脂が一般に使用される。しかし、それらの合成樹脂は、そのままでは有機溶媒に対する耐久性が充分ではなく、また、有機溶媒に対する耐久性を向上させると紫外線の透過率が低下してしまう。このため、上述の分析器具の材料として、無機ガラス組成物を用いる動きが高まっている。【０００５】
有機溶媒に対する耐久性が高く、かつ、紫外線、とりわけ波長２５０〜２６０ｎｍ前後の波長域の紫外線の透過率が高いガラスとしては、石英ガラスが周知である。また、このような特性を備えたガラスとして、特開昭６４−７９０３５号公報ではＵＶ透過ガラスが、特開平２−２５２６３６号公報では殺菌灯用ガラスが開示されている。また、波長約３００ｎｍの紫外線の透過率が高いガラスとして、特開昭６１−２７０２３４号公報に、健康線用蛍光ランプ用ガラスが開示されている。【０００６】
しかし、上述の紫外線透過率の高いガラスには、以下のような問題点があった。【０００７】
石英ガラスは、ガラス転移点や軟化点が非常に高いため、加熱し軟化させて成形する加工が非常に困難である。そのため、上述の分析器具を石英ガラスで作製すると、高価なものになってしまう。さらに、石英ガラスは、熱膨張係数が非常に小さいので、上述の分析器具を作製する際に、安価に入手可能な商業用のソーダライムシリケートガラスなどと組み合わせて融着させることができない。【０００８】
特開昭６４−７９０３５号公報に記載のＵＶ透過ガラスは、１５〜１８重量％の酸化ホウ素を必須成分として含有する。シリケートガラス組成物がアルカリ酸化物含有する場合、非架橋酸素が生じることにより紫外線透過率が低下する。そのガラス組成物に、さらに酸化ホウ素を添加すると、生じていた非架橋酸素はホウ素と結合し、ガラス組成物中に非架橋酸素が生じない。その結果、そのガラス組成物は高い紫外線透過率を示すとされている。【０００９】
しかし、酸化ホウ素には、ガラス融液から揮発しやすいという問題がある。つまり、ガラスの熔融中に、熔融ガラスの表面から酸化ホウ素あるいはホウ素化合物が揮発すると、表面近傍のガラス組成がそれ以外の部分の組成と異なってしまい、製品に脈理を生じることがある。また、揮発した酸化ホウ素あるいはホウ素化合物は、熔融炉の耐火物などを浸食する。それら耐火物などが浸食されると、熔融炉の寿命を縮めるのみならず、浸食された耐火物などが熔融ガラスに混入し、ガラス組成物の紫外線透過率を低下させてしまう虞がある。【００１０】
特開平２−２５２６３６号公報に記載の殺菌灯用ガラスは、ＢａＯ＋ＳｒＯを１１〜２０重量％含有する。バリウムは、「特定化学物質の環境への排出量の把握等及び管理の改善の促進に関する法律」に基づく法律施行令において、第一種指定化学物質として指定されている。したがって、ガラス組成物に酸化バリウムを含有させることは、環境の保全上の支障を未然に防止する見地から、好ましくない。また、ＳｒＯは、高価な成分であるので、ＳｒＯを含有するガラスを用いた上述の分析器具は、高価になってしまう。【００１１】
また、特開昭６１−２７０２３４号公報に記載の健康線用蛍光ランプ用ガラスは、波長２８０〜３２０ｎｍの波長範囲において、約４０％以上の透過率を有する。しかし、このガラスは、波長２７０ｎｍより短い波長範囲の紫外線を透過しないので、波長２５０〜２６０ｎｍの紫外線を用いる分析器具の材料として用いることはできない。
【発明の開示】
【００１２】
本発明は、特に波長２５０〜２６０ｎｍの波長範囲における紫外線透過率が高く、環境に与える負荷が小さく、容易かつ安価に脱泡清澄が可能であり、かつ、一般的な商業用のソーダライムシリケートガラスと接合可能な紫外線透過ガラス組成物と、それを用いたガラス物品とを提供することを目的とする。
【００１３】
本発明者らは、ガラス組成物の紫外線透過率と、そのガラス組成物に含有される不純物との関係について、とりわけ遷移金属の含有率に着目して検討した。その結果、特に酸化鉄および酸化チタンの含有率を低減させることにより、酸化ホウ素を含有するガラス組成物と同等以上の高い紫外線透過率が得られることを見出した。さらに詳細な検討の結果、所定量の酸化鉄を含有させることによって、製造されるガラス物品中に含まれる微細な泡の数を顕著に低減できることを見出した。
【００１４】
本発明の紫外線透過ガラス組成物は、質量％および質量ｐｐｍで示して、
ＳｉＯ2   ６０〜７９％
Ｂ2Ｏ3    ０〜１％
Ａｌ2Ｏ3  ０を超え２０％以下
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
（ただし、本明細書において、Ｔ−Ｆｅ2Ｏ3は、全ての鉄化合物をＦｅ2Ｏ3に換算した、全酸化鉄含有率を示している。）
ＴｉＯ2  ０〜２００ｐｐｍ
を含む。本明細書において、清澄剤とは、上記に列挙した成分以外であって清澄作用のある成分をいう。
【００１５】
本発明の紫外線透過ガラス組成物によれば、波長２５０〜２６０ｎｍにおける高い紫外線透過率を示し、かつ残留泡の少ないガラス物品を、環境に与える負荷を大きくすることなく容易に提供できる。さらに、本発明によれば、５０℃〜３５０℃の平均線熱膨張係数（以下、平均熱膨張係数、熱膨張係数ということがある。）が８０〜１００×１０-7／℃である紫外線透過ガラス組成物を得ることも可能であるため、一般的な商業用のソーダライムシリケートガラスと接合して使用可能な紫外線透過ガラス組成物の提供が可能となる。
【００１６】
本発明のガラス物品は、上記の本発明の紫外線透過ガラス組成物を用いたものである。したがって、本発明によれば、波長２６０ｎｍにおける高い紫外線透過率を示し、残留泡が少なく、環境に与える負荷が小さく、かつ、一般的な商業用のソーダライムシリケートガラスと接合可能なガラス物品を提供できるので、例えば紫外光を用いた生体分析用器具を安価に提供することも可能となる。
【図面の簡単な説明】
【００１７】
【図１】図１は、本発明の紫外線透過ガラス組成物を含むマイクロプレートの一例を示す斜視図である。
【図２】図２は、図１に示したマイクロプレートの部分断面図である。
【図３】図３は、本発明の紫外線透過ガラス組成物を含むマイクロプレートの別の一例を示す斜視図である。
【図４】図４は、図３に示したマイクロプレートの部分断面図である。
【図５】図５は、本発明の紫外線透過ガラス組成物を含むマイクロプレートのまた別の一例を示す部分断面図である。
【図６】図６は、実施例２および比較例１のガラス組成物について、１ｍｍ厚のガラス板に成形したときの分光透過曲線を示す図である。
【発明を実施するための最良の形態】
【００１８】
本発明の紫外線透過ガラス組成物は、質量％および質量ｐｐｍで示して、
ＳｉＯ2   ６０〜７９％
Ｂ2Ｏ3    ０〜１％
Ａｌ2Ｏ3  ０を超え２０％以下
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
ＴｉＯ2  ０〜２００ｐｐｍ
を含んでいる。【００１９】
上記本発明の紫外線透過ガラス組成物は、質量％および質量ｐｐｍで示して、実質的に、
ＳｉＯ2   ６０〜７９％
Ｂ2Ｏ3    ０〜１％
Ａｌ2Ｏ3  ０を超え２０％以下
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
ＴｉＯ2  ０〜２００ｐｐｍ
からなるものであってもよい。なお、本明細書において、「実質的に、ある組成からなる」とは、他の成分が含まれないか、または、他の成分が含まれている場合でもその含有量が不純物として混入する程度であり、具体的には０．１質量％未満、好ましくは２００質量ｐｐｍ未満であることをいう。【００２０】
また、本発明の紫外線透過ガラス組成物は、質量％および質量ｐｐｍで示して、実質的に、
ＳｉＯ2   ６０〜７９％
Ｂ2Ｏ3    ０〜１％
Ａｌ2Ｏ3  １〜２０％
Ｌｉ2Ｏ   ０〜１０％
Ｎａ2Ｏ   ５〜２０％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
ＴｉＯ2  ０〜２００ｐｐｍ
からなるものであってもよい。【００２１】
また、本発明の紫外線透過ガラス組成物は、質量％および質量ｐｐｍで示して、実質的に、
ＳｉＯ2   ６０〜７９％
Ｂ2Ｏ3    ０〜１％
Ａｌ2Ｏ3  １〜２０％
Ｌｉ2Ｏ   ０〜１０％
Ｎａ2Ｏ   ５〜１６％
Ｋ2Ｏ     ０〜１５％
ＭｇＯ    ０〜１０％
ＣａＯ    ０〜１０％
ＳｒＯ    ０〜１５％
清澄剤    ０〜２％
Ｔ−Ｆｅ2Ｏ3  ２〜２０ｐｐｍ
ＴｉＯ2  ０〜２００ｐｐｍ
からなるものであってもよい。【００２２】
また、本発明の紫外線透過ガラス組成物は、質量％および質量ｐｐｍで示して、実質的に、
ＳｉＯ2   ６５〜７５％
Ｂ2Ｏ3    ０〜１％
Ａｌ2Ｏ3  １〜５％
Ｌｉ2Ｏ   ０〜１％
Ｎａ2Ｏ   １０〜１６％
Ｋ2Ｏ     ０〜３％
ＭｇＯ    ０．５〜５％
ＣａＯ    １〜８％
ＳｒＯ    ０〜１％
清澄剤    ０〜２％
Ｔ−Ｆｅ2Ｏ3  ２〜２０ｐｐｍ
ＴｉＯ2  ０〜２００ｐｐｍ
からなるものであってもよい。【００２３】
また、本発明の紫外線透過ガラス組成物は、質量％および質量ｐｐｍで示して、実質的に、
ＳｉＯ2   ６０〜７０％
Ａｌ2Ｏ3  １４〜２０％
Ｌｉ2Ｏ   ３〜６％
Ｎａ2Ｏ   ７〜１３％
Ｋ2Ｏ     ０〜１％
ＭｇＯ    ０．５〜３％
ＣａＯ    １〜６％
ＳｒＯ    ０〜１％
清澄剤    ０〜２％
Ｔ−Ｆｅ2Ｏ3  ２〜２０ｐｐｍ
ＴｉＯ2  ０〜２００ｐｐｍ
からなるものであってもよい。【００２４】
本発明の紫外線透過ガラス組成物において、Ｔ−Ｆｅ2Ｏ3の含有率は２〜１０質量ｐｐｍであってもよく、２〜６質量ｐｐｍであってもよい。また、より高い紫外線透過率を実現できるので、Ｔ−Ｆｅ2Ｏ3の含有率を２〜４質量ｐｐｍとすることが好ましい。【００２５】
本発明の紫外線透過ガラス組成物は、清澄剤を０質量％を超えて含んでいてもよい。【００２６】
本発明の紫外線透過ガラス組成物は、清澄剤として、ＳＯ3、ＣｌおよびＦからなる群から選ばれる少なくとも１種を含んでおり、質量％で示して、
ＳＯ3   ０〜１％
Ｃｌ    ０〜１％
Ｆ      ０〜１％
を含んでいてもよい。この場合、本発明の紫外線透過ガラス組成物は、清澄剤としてＳＯ3を含んでいることが好ましく、質量％で示して、ＳＯ3の含有率が０％を超え１％以下（好ましくは０．０１％〜１％、より好ましくは０．１％〜１％）であることが好ましい。また、清澄剤としてＣｌが含まれていてもよく、この場合は、Ｃｌの含有率が０％を超え０．１％未満であることが好ましい。【００２７】
本発明の紫外線透過ガラス組成物を、例えば紫外光を用いる生体分析用器具に利用する場合、このような生体分析で用いられる紫外光の波長が２６０ｎｍ前後であることから、本発明の紫外線透過ガラス組成物では、１ｍｍ厚のガラス板に成形したときの波長２６０ｎｍにおける紫外線透過率を５０％以上とすることが好ましい。この場合、より高い検出精度を確保するために、紫外線透過率は７０％以上がより好ましく、８０％以上が特に好ましい。【００２８】
また、本発明の紫外線透過ガラス組成物を他のガラスと組み合わせて（他のガラスと接合して）使用する場合を考慮すると、５０〜３５０℃の平均線熱膨張係数は８０〜１００×１０-7／℃であることが好ましい。【００２９】
本発明の紫外線透過ガラス組成物における各成分の限定の理由は以下の通りである。なお、以下では、％は質量％を、ｐｐｍは質量ｐｐｍを意味する。【００３０】
（ＳｉＯ2）
ＳｉＯ2はガラスの骨格を形成する必須成分である。ＳｉＯ2の含有率が６０％未満では、ガラスの化学的耐久性が低くなる。一方、７９％を超えると、ガラス融液の粘性が上昇し、溶解清澄が困難になる。したがって、ＳｉＯ2の含有率は、６０％〜７９％とする。ＳｉＯ2の含有率は、６３％以上が好ましく、６５％以上がより好ましい。また、ＳｉＯ2の含有率は、７５％以下が好ましく、７０％以下がより好ましい。【００３１】
（Ｂ2Ｏ3）
Ｂ2Ｏ3は任意の成分であるが、Ｂ2Ｏ3には、上述した非架橋酸素を消失させる効果の他、ガラス組成物の化学的耐久性を高める効果がある。しかし、ガラス組成物に、多量のＢ2Ｏ3を含有させると、その融解時にガラス融液からの揮発によりガラス物品に脈理が生じたり、揮発したホウ素化合物により熔融炉が損傷したりする虞がある。そのような不都合を防ぐためには、Ｂ2Ｏ3の含有率を１％以下とする。また、実質的には含有しないことが好ましい。【００３２】
（Ａｌ2Ｏ3）
Ａｌ2Ｏ3は必須の成分である。Ａｌ2Ｏ3には、上述のＢ2Ｏ3と類似した、非架橋酸素を消失させる効果と、ガラスの化学的耐久性を高める効果とがある。しかし、Ｂ2Ｏ3と異なり、Ａｌ2Ｏ3には、ガラス融液の粘性を上昇させる効果があるので、Ａｌ2Ｏ3の含有率が２０％を超えると、ガラス組成物の熔解が困難になる。したがって、Ａｌ2Ｏ3の含有率は０を超え２０％以下であり、１〜２０％が好ましい。さらに好ましい含有率の範囲は、１〜５％または１４〜２０％である。【００３３】
（Ｎａ2Ｏ）
Ｎａ2Ｏは必須の成分である。Ｎａ2Ｏには、ガラス融液の粘性を下げて溶解性を高める効果や、熱膨張係数を大きくする効果がある。しかし、ガラス組成物にＮａ2Ｏを含有させると、ガラス組成物中に非架橋酸素を生じさせる虞がある。その非架橋酸素が生じると、とりわけ波長２４０ｎｍおよびそれより短い波長範囲の透過率を低下させてしまう。また、Ｎａ2Ｏの含有率が多くなりすぎると、ガラス物品の化学的耐久性が劣化する虞がある。したがって、Ｎａ2Ｏの含有率は５〜２０％であり、１６％以下であることが好ましい。さらに、本発明のガラス組成物の熱膨張係数を、一般的な商業用のソーダライムシリケートガラスに近似した値にするためには、Ｎａ2Ｏの含有率を１０〜１６％とすることがより好ましく、７〜１３％とすることがさらに好ましい。【００３４】
（Ｋ2Ｏ）
Ｋ2Ｏは任意の成分である。Ｋ2Ｏには、Ｎａ2Ｏと同様、ガラス融液の粘性を下げて溶解性を高める効果や、熱膨張係数を大きくする効果がある。一方、Ｋ2Ｏを添加するとガラス組成物中に非架橋酸素を生じさせ、特に波長２４０ｎｍおよびそれより短い波長範囲の透過率を低下させてしまう虞がある。また、Ｋ2Ｏの含有率が多くなりすぎると、ガラスの化学的耐久性が劣化する虞がある。したがって、Ｋ2Ｏの含有率は１５％以下であり、３％以下であることが好ましく、１％以下であることがより好ましい。【００３５】
（Ｌｉ2Ｏ）
Ｌｉ2Ｏは、ガラス融液の粘性を下げて溶解性を高める効果を持つ、任意の成分である。しかし、ガラス組成物にＬｉ2Ｏを含有させると、ガラス組成物中に非架橋酸素を生じさせる虞がある。その非架橋酸素が生じると、とりわけ波長２４０ｎｍおよびそれより短い波長範囲の透過率を低下させてしまう。また、Ｌｉ2Ｏの含有率が多くなりすぎると、ガラス物品の化学的耐久性が劣化する虞がある。したがって、Ｌｉ2Ｏの含有率は１０％以下であり、６％以下であることが好ましい。さらに好ましくは、Ａｌ2Ｏ3の含有率が１〜５％である場合は１％以下であり、Ａｌ2Ｏ3の含有率が１４〜２０％である場合は３〜６％である。【００３６】
（Ｎａ2Ｏ、Ｋ2ＯおよびＬｉ2Ｏの総量）
上述したように、ガラス組成物にＮａ2Ｏ、Ｋ2Ｏおよび／またはＬｉ2Ｏを多量に含有させると、紫外線級透過率の低下や、化学的耐久性の劣化などの、好ましくない作用を引き起こす。したがって、Ｎａ2Ｏ、Ｋ2ＯおよびＬｉ2Ｏの含有率の合計を２５％以下にすることが好ましく、２０％以下であることがより好ましく、１８％以下であることがさらに好ましい。【００３７】
（ＭｇＯおよびＣａＯ）
ＭｇＯおよびＣａＯは、任意の成分であるが、含有させることが好ましい成分である。ＭｇＯおよびＣａＯには、ガラス融液の粘性を下げて溶解性を高める効果と、ガラス組成物の耐薬品性を向上させる効果がある。ガラス組成物に、少なくともＭｇＯを０．５％以上またはＣａＯを１％以上含有させると、上述の効果をより容易に生じさせることができる。しかし、ＭｇＯの含有率が１０％を超える、あるいはＣａＯの含有率が１０％を超えると、ガラス組成物は失透しやすくなり、ガラス融液をガラス物品に成形することが困難になる。なお、ガラス組成物中でＭｇＯとＣａＯとを共存させると、そのガラス組成物の耐失透性を改善させることができる。したがって、ＭｇＯの含有率は、１０％以下であり、０．５％以上または５％以下であることが好ましく、３％以下であることがより好ましい。また、ＣａＯの含有率は、１０％以下であり、１％以上または８％以下であることが好ましく、６％以下であることがより好ましい。【００３８】
（ＳｒＯ）
ＳｒＯは、任意の成分である。ＳｒＯには、ＭｇＯやＣａＯと類似した、ガラス融液の粘性を下げて溶解性を高める効果と、ガラス組成物の耐薬品性を向上させる効果がある。しかし、ＳｒＯの原料は高価なので、ガラス組成物中にＳｒＯを多量に含有させると、そのガラス組成物を用いたガラス物品（例えば、上述の生体分析用器具）は、高価なものになってしまう。さらに、本発明のガラス組成物を構成する成分のうち、ＳｒＯは密度の高い成分なので、ガラス組成物中にＳｒＯを多量に含有させると、ガラスの熔融中、特にバッチの熔解初期に、ＳｒＯ成分がガラス融液の底の近傍に沈み込み、ガラス融液の不均質の原因となる虞がある。したがって、ＳｒＯの含有率は１５％以下であり、１％以下であることが好ましい。また、実質的には含有しないことが好ましい。【００３９】
（酸化鉄）
酸化鉄は、本発明のガラス組成物中ではＦｅ2Ｏ3および／またはＦｅＯの形で存在する。本明細書においては、酸化鉄の含有率を、ガラス組成物中の全ての鉄化合物をＦｅ2Ｏ3に換算した全酸化鉄含有率として表わし、その含有率を、Ｔ−Ｆｅ2Ｏ3と略記する。また、ＦｅＯの含有率については、Ｆｅ2Ｏ3に換算したＦｅＯの、Ｔ−Ｆｅ2Ｏ3に対する含有率（質量％で示す）として表わし、その値をＦｅＯ比と略記する。【００４０】
ガラス組成物中において、Ｆｅ2Ｏ3は紫外線を強く吸収するので、Ｔ−Ｆｅ2Ｏ3は少ない方が好ましい。Ｔ−Ｆｅ2Ｏ3を２０ｐｐｍ以下にすれば、１ｍｍ厚のガラス板に成形したときの波長２６０ｎｍにおける紫外線透過率を５０％以上にすることが容易となる。一方、Ｔ−Ｆｅ2Ｏ3が少なすぎると、ガラス融液の清澄性が劣化し、そのガラス融液から作製されるガラス物品に、微細な泡が残存して欠点を生じる虞がある。Ｔ−Ｆｅ2Ｏ3を２ｐｐｍ以上にすれば、ガラス融液の清澄性が著しく改善される。したがって、Ｔ−Ｆｅ2Ｏ3を２〜２０ｐｐｍとすることが好ましい。また、１ｍｍ厚のガラス板に成形したときの波長２６０ｎｍにおける紫外線透過率を８０％以上にすることが容易になるので、Ｔ−Ｆｅ2Ｏ3を４ｐｐｍ以下とすることがより好ましい。【００４１】
さらに、ＦｅＯ比を３１％以上とすれば、波長２６０ｎｍにおける紫外線透過率をより高くすることができる。【００４２】
（ＴｉＯ2）
ガラス組成物中において、ＴｉＯ2もまた紫外線を強く吸収するので、その含有量は少ない方が好ましい。１ｍｍ厚のガラス板に成形したときの波長２６０ｎｍにおける紫外線透過率を５０％以上にするために、ＴｉＯ2の含有率を２００ｐｐｍ以下とする。より紫外線透過率を高くするために、ＴｉＯ2の含有率を５０ｐｐｍ以下とすることが好ましい。【００４３】
なお、上記に説明したＦｅ2Ｏ3とＴｉＯ2とは紫外線を強く吸収する成分であるため、他の成分と異なり、ｐｐｍオーダーで表記することとした。【００４４】
（その他の不純物）
また、その他の着色成分、紫外線吸収成分、あるいは蛍光の原因となる成分についても、含有量は少ない方が好ましい。上述の成分としては、Ｖ、Ｃｒ、Ｍｎ、Ｃｏ、Ｎｉ、Ｃｕ、Ｓｎ、Ｓｂ、Ｔｅ、Ａｓ、Ｓｅ、Ｐｂ、Ｂｉ、Ｃｅおよび希土類からなる群の１種以上を陽イオンとする酸化物、ならびにＡｕ、ＲｈおよびＰｔを例示できる。１ｍｍ厚のガラス板に成形したときの波長２６０ｎｍにおける紫外線透過率を５０％以上にするためには、これらの成分の合計量を２００ｐｐｍ以下にすることが必要である。【００４５】
（清澄剤とその残留量）
また、本発明のガラス組成物には、２％を上限として清澄剤成分を含有させることができる。この清澄剤成分として、ＳＯ3、ＣｌおよびＦを例示する。これらの清澄剤成分のうち、ＳＯ3が好ましい。特に、高い清澄効果を得るためには、ガラス組成物を製造するためのバッチに、カーボンなどの還元剤を添加し、ＳＯ3の含有率を０．０１〜１％とすることが好ましい。また、ＳＯ3の含有率を０．１〜０．５％とすることがより好ましい。【００４６】
以下、図面を参照しながら、本発明のガラス物品の一例であるマイクロプレート（生体分析用器具）について説明する。【００４７】
図１および図２に示すマイクロプレート１では、本発明による紫外線透過ガラス組成物からなるガラス板１０の表面に、分析や培養を行う試料を保持するための凹部１１が形成されている。凹部１１は、同形であり、ガラス板１０の表面にマトリックス状に配置されている。凹部１１に保持された試料に凹部１１の開口側から照射される紫外光は、試料とともに、凹部１１の底部１２に接する部分（光線透過部）１３を通過する。マイクロプレート１は、光線透過部１３が紫外線透過ガラス組成物により構成されているため、精度の高い測定を行いやすく、凹部１１に接する部分がすべて紫外線透過ガラス組成物により構成されているため、耐有機溶剤性においても問題はない。【００４８】
図３および図４に示すマイクロプレート３では、凹部３１の底部３２に接する底板３３と、凹部３１の側部に接する成形体３４とが接合剤３５により接合されている。底板３３には本発明による紫外線透過ガラス組成物を用いて形成された板状体が用いられ、成形体３４には凹部３１となる貫通孔が形成されたガラス、例えばソーダライムシリケートガラス、が用いられている。接合剤３５には低融点ガラス等を用いればよい。マイクロプレート３は、紫外線透過率が重視される部分には紫外線透過ガラス組成物を、加工を要する部分には汎用の材料を用いうる合理的な構成を有する。本発明による紫外線透過ガラスとソーダライムシリケートガラスとを加熱を伴う方法により接合しても、熱膨張率の差に起因する問題は生じにくい。【００４９】
凹部の形状は、特に制限されず、図１，２に示したように円錐台状（断面台形）であってもよく、図３，４に示したように直方体状（断面矩形）であってもよい。繰り返し使用する際に必要となる洗浄を容易とするには、前者の凹部１１のように底部１２に近づくにつれて横断面の面積が小さくなっていく凹部形状が優れている。これを考慮し、底板２３、成形体２４、および接合剤２５を含むマイクロプレート２においても、円錐台状の凹部２１を形成してもよい（図５参照）。【００５０】
次に、本発明の紫外線透過ガラス組成物について、実施例を挙げて詳細に説明する。なお、本発明は下記に限定されるものではない。【００５１】
［実施例１〜８、比較例１，２］
実施例１〜８および比較例１，２では、ガラス組成物におけるＴ−Ｆｅ2Ｏ3およびＴｉＯ2の含有率と、１ｍｍ厚のガラス板に成形したときの波長２６０ｎｍにおける紫外線透過率および５０℃〜３５０℃での熱膨張係数などとの関係を調べた。【００５２】
（試料ガラスの作製）
試料ガラスを以下の手順にしたがって作製した。ガラス成分の原料として、試薬特級の二酸化ケイ素、三酸化アルミニウム、酸化ホウ素、炭酸リチウム、炭酸ナトリウム、炭酸カリウム、酸化マグネシウム、炭酸カルシウム、酸化第二鉄、酸化チタン、炭酸ストロンチウム、硫酸ナトリウム、塩化ナトリウムおよびカーボンを用いた。上述の原料を、表１に示すガラス組成になり、熔融ガラス量が４００ｇになるように、所定の割合で混合し、ガラス原料バッチ（以下バッチと呼ぶ）を調合した。【００５３】
調合したバッチは、白金ルツボの中で熔融および清澄した。まず、このルツボを１４５０℃に設定した電気炉で４時間保持してバッチを熔融・清澄した。その後、ガラス融液を炉外で鉄板上に、厚さが約６ｍｍになるように流し出し、冷却固化してガラス体を得た。このガラス体には引き続いて徐冷操作を施した。徐冷操作は、このガラス体を６５０℃に設定した別の電気炉の中で３０分保持した後、その電気炉の電源を切り、室温まで冷却することによって行なった。この徐冷操作を経たガラスを試料ガラスとした。【００５４】
（紫外線透過率測定）
各実施例および比較例の試料ガラスの紫外線透過率測定は、以下のようにして行なった。上述の試料ガラスに、通常のガラス加工技術を適用して切断・研削・光学研磨を行ない、１辺が約３ｃｍ，厚み１ｍｍの略正方形であって、両側の主平面が光学研磨されたガラス試片を作製した。この試片を、可視紫外分光光度計（ＵＶ−３１００ＰＣ型、株式会社島津製作所製）を用いて透過率を測定した。その結果を表１に示す。なお、本明細書では、波長２６０ｎｍの透過率のことを、単に、紫外線透過率と表記する。【００５５】
また、実施例２および比較例１については、同じ装置を用いて、波長２４０〜６００ｎｍの範囲の透過率も測定した。その分光透過率曲線を、図６に示す。【００５６】
（熱膨張係数およびガラス転移点の測定）
熱膨張係数測定用のガラス試片は、上述の試料ガラスから直径５ｍｍ×長さ１５ｍｍの円筒形のガラス片を切り出して作製した。この試片について、示差熱膨張計（サーモフレックスＴＭＡ８１４０型、理学株式会社製）を用いて、熱膨張係数およびガラス転移点を測定した。その結果も表１に示す。【００５７】
（失透試験）
各実施例および比較例の失透温度は以下のようにして測定した。上述の試料ガラスを粉砕し、２３８０μｍのフルイを通過し、１０００μｍのフルイ上に留まったガラス粒を約４０ｇ作製した。このガラス粒を、エタノール中で超音波洗浄した後、恒温槽で乾燥させ、失透試験用サンプルを作製した。このサンプルを２５ｇ秤量し、幅１２ｍｍ×長さ２００ｍｍ×深さ１０ｍｍの白金ボート上に入れ、下限９３０℃・上限１１８０℃の範囲の温度勾配を持った電気炉内に挿入した。この白金ボートをその炉内で２時間保持した後、炉から取り出し、室温まで放冷した。この白金ボート中のガラスの内部に発生した失透を、４０倍の光学顕微鏡にて観察し、失透が観察された最高温度を、その試料ガラスの失透温度とした。その結果も表１に示す。【００５８】
（ガラス融液の粘度測定）
上述の試料ガラスを、白金球引き上げ式自動粘度測定装置を用いて、熔融温度（ガラス融液の粘度ηをポアズで表示して、ｌｏｇη＝２となる温度）、作業温度（同じく、ｌｏｇη＝４の温度）を測定した。その結果もまた表１に示す。【００５９】
【表１】
2006107077.tif 000002
【００６０】
（実施例１〜８と比較例１，２の比較）
表１に示した通り、実施例１〜８と比較例１，２を比較すると、Ｔ−Ｆｅ2Ｏ3の含有率が２０ｐｐｍ以下、かつＴｉＯ2の含有率が２００ｐｐｍ以下である実施例１〜８のガラス組成物は、厚さ１ｍｍにおいて波長２６０ｎｍの透過率が６０％以上、特に実施例１，２，６〜８では８０％以上であった。したがって本発明の紫外線透過ガラス組成物は、非常に高い紫外線透過率を示すことが分かる。【００６１】
［実施例９］
実施例９は、実施例３と同じ組成のガラス組成物であるが、試料ガラスを作製する際の熔融条件を変化させた例である。【００６２】
この実施例９の試料ガラスは、バッチを熔融および清澄する際の温度を、１５５０℃とした以外は、上述の実施例１〜８と同じ条件で作製した。また、上述の実施例１〜８と同じ方法によって、紫外線透過率、熱膨張係数、ガラス転移点、失透温度、熔融温度および作業温度を測定した。それらの結果を表１に示す。【００６３】
実施例９の試料ガラスの、熱膨張係数、ガラス転移点、失透温度、熔融温度および作業温度は、実施例３のそれと同一であったが、紫外線透過率は、実施例３と比較して５％低かった。【００６４】
ガラスを熔融する際、白金ルツボを用いると、ルツボから白金がガラス融液中に溶け出すことが知られている。また、ガラス中の白金は、紫外線を吸収したり、光を散乱したりすることが知られている。実施例９のバッチの熔融・清澄温度は、実施例３より高かったので、試料ガラス中に含まれる白金の量は、実施例９の方が多かったと推測され、それゆえ、実施例９の紫外線透過率が低下した、と発明者は考えている。【００６５】
［実施例１０〜１５、比較例３，４］
実施例１０〜１５、および比較例３，４では、Ｔ−Ｆｅ2Ｏ3、バッチの酸化還元状態およびＦｅＯ比と、１ｍｍ厚のガラス板に成形したときの波長２６０ｎｍにおける紫外線透過率およびガラス融液の清澄性との関係を調べた。【００６６】
上述の実施例１〜８と同じ方法で、表２に示すガラス組成の試料ガラスを作製した。なお、バッチの酸化還元状態については、carbon numberをその指標とした。carbon numberは、W. H. Manring とR. W. Hopkinsらによって、Glass Industry誌  第３９巻  第５号  第１３９〜１４２頁および１７０頁（１９５８年）に報告されている方法である。実施例１０〜１５については、硫酸ナトリウムとカーボンの含有量から、以下の計算式で求められる。
carbon number＝（バッチにおける、硫酸ナトリウムの二酸化シリコンに対する質量比）×１３４０−（バッチにおける、カーボンの二酸化シリコンに対する質量比）×３２０００【００６７】
この式から分かるように、carbon numberは、バッチの還元性が強いほど、小さな値をとる。【００６８】
得られた試料ガラスは、上述の実施例と同じ方法によって、紫外線透過率を測定した。その結果を表２に示す。【００６９】
またガラス組成物の還元性の指標として、ＦｅＯ比を求めた。その結果を表２に示す。なお、実施例１２〜１５では、Ｔ−Ｆｅ2Ｏ3が少ないので、ＦｅＯ比を求めることができなかった。【００７０】
（清澄性の評価）
各実施例および比較例の清澄性は、以下のようにして評価した。【００７１】
表２に示すガラス組成になるバッチを、熔融ガラス量が５０ｇになるように調合した。【００７２】
調合したバッチは、上述の実施例１〜８と同様に熔融および清澄した。その後、ガラス融液は、流し出さず、白金ルツボのまま室温まで冷却した。固化したガラスを白金ルツボから取り出して、清澄性評価試料とした。【００７３】
この清澄性評価試料を４０倍の光学顕微鏡で観察し、視野内にある泡の数を計測した。その泡の数，清澄性評価試料の厚み，光学顕微鏡の視野面積およびガラスの密度から、清澄性評価試料１ｇあたりの泡の数を算出した。その結果を表２に示す。【００７４】
【表２】
2006107077.tif 000003
【００７５】
（実施例１０〜１５と比較例３，４の比較）
表２に示した結果から、実施例１０〜１５と比較例３，４とを比較すると、Ｔ−Ｆｅ2Ｏ3を２ｐｐｍ以上とすることによって、泡数の少ない試料を得ることができることがわかる。【００７６】
また、表２に示した結果から、実施例１０〜１５および比較例３，４について、carbon numberと紫外線透過率および泡数との関係をみると、バッチの還元性を高めることによって泡数の少ない試料を得ることができることと、バッチの還元性を高めることによって、ＦｅＯ比を大きくし、紫外線透過率を高めることができること、がわかる。【００７７】
したがって、Ｔ−Ｆｅ2Ｏ3が適切な範囲である本発明の紫外線透過ガラス組成物によれば、非常に高い紫外線透過率と、優れた清澄性とが両立したガラス組成物を提供することが可能となる。
【産業上の利用可能性】
【００７８】
本発明のガラス組成物は、通常のソーダライムシリケートと同程度の熱膨張係数と、高い紫外線透過性を要求される用途に用いることができる。例えば、紫外線透過窓などの用途に用いることができる可能性がある。
【図１】
2006107077.tif 000004
【図２】
2006107077.tif 000005
【図３】
2006107077.tif 000006
【図４】
2006107077.tif 000007
【図５】
2006107077.tif 000008
【図６】
2006107077.tif 000009
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
質量％および質量ｐｐｍで示して、
ＳｉＯ２    ６０〜７９％
Ｂ２Ｏ３    ０〜１％
Ａｌ２Ｏ３  ０を超え２０％以下
Ｌｉ２Ｏ    ０〜１０％
Ｎａ２Ｏ    ５〜２０％
Ｋ２Ｏ      ０〜１５％
ＭｇＯ      ０〜１０％
ＣａＯ      ０〜１０％
ＳｒＯ      ０〜１５％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
を含んでおり、
１ｍｍ厚のガラス板に成形したときの波長２６０ｎｍにおける紫外線透過率が５０％以上である、紫外線透過ガラス組成物。
【請求項２】
質量％および質量ｐｐｍで示して、実質的に、
ＳｉＯ２    ６０〜７９％
Ｂ２Ｏ３    ０〜１％
Ａｌ２Ｏ３  ０を超え２０％以下
Ｌｉ２Ｏ    ０〜１０％
Ｎａ２Ｏ    ５〜２０％
Ｋ２Ｏ      ０〜１５％
ＭｇＯ      ０〜１０％
ＣａＯ      ０〜１０％
ＳｒＯ      ０〜１５％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
からなる請求項１に記載の紫外線透過ガラス組成物。
【請求項３】
質量％および質量ｐｐｍで示して、実質的に、
ＳｉＯ２    ６０〜７９％
Ｂ２Ｏ３    ０〜１％
Ａｌ２Ｏ３  １〜２０％
Ｌｉ２Ｏ    ０〜１０％
Ｎａ２Ｏ    ５〜２０％
Ｋ２Ｏ      ０〜１５％
ＭｇＯ      ０〜１０％
ＣａＯ      ０〜１０％
ＳｒＯ      ０〜１５％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
からなる請求項１に記載の紫外線透過ガラス組成物。
【請求項４】
質量％および質量ｐｐｍで示して、実質的に、
ＳｉＯ２    ６０〜７９％
Ｂ２Ｏ３    ０〜１％
Ａｌ２Ｏ３  １〜２０％
Ｌｉ２Ｏ    ０〜１０％
Ｎａ２Ｏ    ５〜１６％
Ｋ２Ｏ      ０〜１５％
ＭｇＯ      ０〜１０％
ＣａＯ      ０〜１０％
ＳｒＯ      ０〜１５％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
からなる請求項１に記載の紫外線透過ガラス組成物。
【請求項５】
質量％および質量ｐｐｍで示して、実質的に、
ＳｉＯ２    ６５〜７５％
Ｂ２Ｏ３    ０〜１％
Ａｌ２Ｏ３  １〜５％
Ｌｉ２Ｏ    ０〜１％
Ｎａ２Ｏ    １０〜１６％
Ｋ２Ｏ      ０〜３％
ＭｇＯ      ０．５〜５％
ＣａＯ      １〜８％
ＳｒＯ      ０〜１％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
からなる請求項１に記載の紫外線透過ガラス組成物。
【請求項６】
質量％および質量ｐｐｍで示して、実質的に、
ＳｉＯ２    ６０〜７０％
Ａｌ２Ｏ３  １４〜２０％
Ｌｉ２Ｏ    ３〜６％
Ｎａ２Ｏ    ７〜１３％
Ｋ２Ｏ      ０〜１％
ＭｇＯ      ０．５〜３％
ＣａＯ      １〜６％
ＳｒＯ      ０〜１％
清澄剤      ０〜２％
Ｔ−Ｆｅ２Ｏ３  ２〜２０ｐｐｍ
（ただし、Ｔ−Ｆｅ２Ｏ３は、全ての鉄化合物をＦｅ２Ｏ３に換算した、全酸化鉄含有率である）
ＴｉＯ２  ０〜２００ｐｐｍ
からなる請求項１に記載の紫外線透過ガラス組成物。
【請求項７】
質量ｐｐｍで示して、Ｔ−Ｆｅ２Ｏ３の含有率が２〜１０ｐｐｍである、請求項１に記載の紫外線透過ガラス組成物。
【請求項８】
質量ｐｐｍで示して、Ｔ−Ｆｅ２Ｏ３の含有率が２〜６ｐｐｍである、請求項７に記載の紫外線透過ガラス組成物。
【請求項９】
前記清澄剤として、ＳＯ３、ＣｌおよびＦからなる群から選ばれる少なくとも１種を含み、
質量％で示して、
ＳＯ３  ０〜１％
Ｃｌ    ０〜１％
Ｆ      ０〜１％
を含む請求項１に記載の紫外線透過ガラス組成物。
【請求項１０】
前記清澄剤としてＳＯ３を含み、
質量％で示して、ＳＯ３の含有率が０％を超え１％以下である請求項９に記載の紫外線透過ガラス組成物。
【請求項１１】
前記清澄剤としてＳＯ３を含み、
質量％で示して、ＳＯ３の含有率が０．０１〜１％である請求項９に記載の紫外線透過ガラス組成物。
【請求項１２】
前記清澄剤としてＳＯ３を含み、
質量％で示して、ＳＯ３の含有率が０．１〜０．５％である請求項９に記載の紫外線透過ガラス組成物。
【請求項１３】
前記清澄剤としてＣｌを含み、
質量％で示して、Ｃｌの含有率が０％以上０．１％未満である請求項９に記載の紫外線透過ガラス組成物。
【請求項１４】
（削除）
【請求項１５】
前記紫外線透過率が、７０％以上である請求項１に記載の紫外線透過ガラス組成物。
【請求項１６】
前記紫外線透過率が、８０％以上である請求項１５に記載の紫外線透過ガラス組成物。
【請求項１７】
質量％で示して、Ｔ−Ｆｅ２Ｏ３における、Ｆｅ２Ｏ３に換算したＦｅＯの含有率が３１％以上である請求項１に記載の紫外線透過ガラス組成物。
【請求項１８】
５０〜３５０℃の平均線熱膨張係数が８０〜１００×１０−７／℃である請求項１に記載の紫外線透過ガラス組成物。
【請求項１９】
請求項１に記載の紫外線透過ガラス組成物を用いたガラス物品。
【請求項２０】
生体分析用器具である請求項１９に記載のガラス物品。
【国際調査報告】
2006107077.tif 000010
2006107077.tif 000011
2006107077.tif 000012